СИЛИКОНОВЫЕ ГИДРОГЕЛИ, СОДЕРЖАЩИЕ N-АЛКИЛМЕТАКРИЛАМИДЫ, И ИЗГОТОВЛЕННЫЕ ИЗ НИХ КОНТАКТНЫЕ ЛИНЗЫ

1. Силиконовый гидрогель, имеющий модуль упругости по меньшей мере около 7 МПа (1000 фунтов/кв. дюйм) и содержание воды по меньшей мере около 10%, образованный из реакционной смеси, содержащей по меньшей мере один N-алкилметакриламид и по меньшей мере один силиконсодержащий компонент.
2. Неионный силиконовый гидрогель, имеющий модуль упругости от около 0,97 до около 14 МПа (от около 140 до около 2000 фунтов/кв. дюйм) и содержание воды от около 20 до около 50%, образованный из реакционной смеси, содержащей по меньшей мере один N-алкилметакриламид и по меньшей мере один силиконсодержащий компонент.
3. Силиконовый гидрогель по п. 1 или 2, дополнительно имеющий содержание воды от около 20 до около 40%.
4. Силиконовый гидрогель по любому из пп. 1-3, дополнительно содержащий по меньшей мере один фотоинициатор.
5. Силиконовый гидрогель по п. 4, полимеризованный посредством облучения светом или видимым светом.
6. Силиконовый гидрогель по п. 1 или 2, в котором указанный силиконсодержащий компонент содержит по меньшей мере одну силиконовую цепь, имеющую 3-30, 3-25, 3-20 или 3-15 силоксановых повторяющихся звеньев.
7. Силиконовый гидрогель по п. 6, в котором указанная по меньшей мере одна силиконовая цепь представляет собой полидиалкилсилоксановую цепь.
8. Силиконовый гидрогель по п. 6, в котором указанная по меньшей мере одна силиконовая цепь представляет собой полидиметилсилоксановую цепь.
9. Силиконовый гидрогель по п. 6, в котором указанная по меньшей мере одна силиконовая цепь представляет собой полидиарилсилоксановую цепь.
10. Силиконовый гидрогель по п. 1 или 2, в котором указанная реакционная смесь содержит от около 20 до около 60% масс. или от около 30 до около 50% масс. указанного силиконсодержащего компонента в расчете на все реакционноспособные компоненты.
11. Силиконовый гидрогель по п. 1 или 2, в котором указанная реакционная смесь содержит от около 5% масс. до около 50% масс., от около 7% масс. до около 30% масс., от около 7% масс. до около 25% масс. или от около 7% масс. до около 20% масс. по меньшей мере одного N-алкилметакриламида в расчете на все реакционноспособные компоненты.
12. Силиконовый гидрогель по п. 1 или 2, в котором указанный силиконсодержащий компонент выбран из соединений формул I-V и их комбинаций:
,
Формула V
1
2
1
2
3
2
2
где R представляет собой атом водорода или метил; Z выбран из O, N, S или NCHCHO; если Z=O или S, то R не требуется; где j представляет собой целое число от 1 до 20; q равно от 1 до 50; и n и n находятся в диапазоне от 4 до 100; n равно 1- 50;
2
где R представляет собой Н или представляет собой линейную, разветвленную или циклическую алкильную группу, содержащую от одного до восьми атомов углерода, любая из которых может быть дополнительно замещена по меньшей мере одной гидроксильной группой и которая может быть необязательно замещена амидом, простым эфиром и их комбинациями;
3
3
1-6
1-4
2-4
2
r
2
k
где R представляет собой замещенный или незамещенный С, С или С алкиленовый сегмент формулы (CH), где каждая метиленовая группа необязательно независимо замещена простыми эфирами, аминами, карбонилами, карбоксилатами, карбаматами и их комбинациями; или оксиалкиленовый сегмент (OCH), и k представляет собой целое число от одного до трех, или где R может представлять собой смесь алкиленового и оксиалкиленового сегментов и сумма r и k равна от 1 до 9;
4
где каждый R независимо представляет собой линейную, разветвленную или циклическую алкильную группу, содержащую от одного до шести атомов углерода, линейную, разветвленную или циклическую алкоксигруппу, содержащую от одного до шести атомов углерода, линейную или разветвленную полиэтиленоксиалкильную группу, фенильную группу, бензильную группу, замещенную или незамещенную арильную группу, фторалкильную группу, частично фторированную алкильную группу, перфторалкильную группу, атом фтора или их комбинации;
5
где R представляет собой замещенную или незамещенную линейную или разветвленную алкильную группу, имеющую от 1 до восьми атомов углерода, или от 1 до 4 атомов углерода, или метил, или бутил; или арильную группу, любая из которых может быть замещена одним или более атомами фтора.
13. Силиконовый гидрогель по любому из предшествующих пунктов, в котором указанный по меньшей мере один N-алкилметакриламид имеет формулу XV:
,
Формула XV
7
где R выбран из линейных, разветвленных или циклических алкильных групп, содержащих от одного до восьми атомов углерода, бензил или фенил, любая из которых может быть не замещена или замещена дополнительными функциональными группами, такими как гидроксил, аминогруппа и их комбинации.
14. Силиконовый гидрогель по п. 13, в котором указанный N-алкилметакриламид представляет собой N-метилметакриламид.
15. Силиконовый гидрогель, имеющий модуль упругости от около 1,0 МПа до около 1,4 ГПа (от около 150 фунтов/кв. дюйм до около 200000 фунтов/кв. дюйм) и содержание воды от около 10 до около 50%, образованный из реакционной смеси, содержащей по меньшей мере один N-алкилметакриламид, от около 5 до около 15% масс. по меньшей мере одного сшивающего компонента и по меньшей мере один силиконсодержащий компонент, выбранный из группы, состоящей из соединений формул I-V:
,
Формула V
1
2
1
2
3
2
2
где R представляет собой атом водорода или метил; Z выбран из O, N, S или NCHCHO; если Z=O или S, то R не требуется; где j представляет собой целое число от 1 до 20; q равно не более 50, от 5 до 30 или 10-25; и n и n находятся в диапазоне от 4 до 100; от 4 до 50; или от 4 до 25; n равно 1-50, 1-20 или 1-10;
2
где R представляет собой Н или представляет собой линейную, разветвленную или циклическую алкильную группу, содержащую от одного до восьми атомов углерода, любая из которых может быть дополнительно замещена по меньшей мере одной гидроксильной группой и может быть необязательно замещена амидом, простым эфиром и их комбинациями;
3
3
1-6
1-4
2-4
2
r
2
k
где R представляет собой замещенный или незамещенный С, С или С алкиленовый сегмент формулы (CH), где каждая метиленовая группа может быть необязательно независимо замещена простыми эфирами, аминами, карбонилами, карбоксилатами, карбаматами и их комбинациями; или оксиалкиленовый сегмент (OCH), и k представляет собой целое число от одного до трех, или где R может представлять собой смесь алкиленового и оксиалкиленового сегментов и сумма r и k равна от 1 до 9;
4
где каждый R независимо представляет собой линейную, разветвленную или циклическую алкильную группу, содержащую от одного до шести атомов углерода, линейную, разветвленную или циклическую алкоксигруппу, содержащую от одного до шести атомов углерода, линейную или разветвленную полиэтиленоксиалкильную группу, фенильную группу, бензильную группу, замещенную или незамещенную арильную группу, фторалкильную группу, частично фторированную алкильную группу, перфторалкильную группу, атом фтора или их комбинации;
5
где R представляет собой замещенную или незамещенную линейную или разветвленную алкильную группу, имеющую от 1 до восьми атомов углерода, или от 1 до 4 атомов углерода, или метил, или бутил; или арильную группу, любая из которых может быть замещена одним или более атомами фтора.
16. Силиконовый гидрогель по п. 15, имеющий модуль упругости, который на по меньшей мере около 10% больше, чем модель упругости силиконового гидрогеля, образованного из амидсодержащего мономера, отличного от указанного N-алкилметакриламида.
17. Силиконовый гидрогель по п. 15, в котором указанный модуль упругости составляет от около 0,007 до около 0,7 ГПа (от около 1000 до около 100000 фунтов/кв. дюйм) или от около 0,03 до около 0,7 ГПа (от около 5000 до около 100000 фунтов/кв. дюйм).
18. Силиконовый гидрогель по п. 15, в котором указанная реакционная смесь содержит от около 20 до около 80% масс. или 30-80% масс. указанного силиконсодержащего компонента в расчете на все реакционноспособные компоненты.
19. Силиконовый гидрогель по п. 15, в котором указанная реакционная смесь содержит от около 5% масс. до около 50% масс., от около 7% масс. до около 30% масс., от около 7% масс. до около 25% масс. или от около 7% масс. до около 20% масс. по меньшей мере одного N-алкилметакриламида в расчете на все реакционноспособные компоненты.
20. Силиконовый гидрогель по п. 15, в котором указанная реакционная смесь дополнительно содержит от около 5% масс. до около 40% масс. по меньшей мере одного функционализированного гидроксилом силиконсодержащего компонента.
21. Силиконовый гидрогель по п. 20, в котором указанный функционализированный гидроксилом силиконсодержащий компонент представляет собой функционализированный гидроксилом полисилоксан, выбранный из группы, состоящей из полидиалкилсилоксанов и полидиарилсилоксанов.
22. Силиконовый гидрогель по п. 20, в котором указанная реакционная смесь содержит от около 10 до около 40% масс. функционализированного гидроксилом полисилоксана.
23. Силиконовый гидрогель по п. 22, в котором указанный функционализированный гидроксилом полисилоксан содержит по меньшей мере один полидиметилсилоксан.
24. Силиконовый гидрогель по п. 21, в котором указанный функционализированный гидроксилом силиконсодержащий компонент выбран из группы, состоящей из монофункциональных гидроксилзамещенных поли(дизамещенных силоксанов) формулы L:
,
Формула L
2
2
2
где Z выбран из O, N, S или NCHCHO, причем если Z представляет собой O или S, то R отсутствует;
1
2
4
4
5
1
8
R независимо представляет собой H или метил; R представляет собой H или линейную, разветвленную или циклическую алкильную группу, содержащую от одного до восьми атомов углерода, любая из которых может быть дополнительно замещена по меньшей мере одной гидроксильной группой и может быть необязательно замещена амидом, простым эфиром и их комбинациями; R независимо представляет собой линейную, разветвленную или циклическую алкильную группу, содержащую от одного до восьми атомов углерода, любая из которых может быть дополнительно замещена по меньшей мере одной гидроксильной группой и может быть необязательно замещена амидом, простым эфиром и их комбинациями; или R может быть независимо выбран из метила, этила или фенила или может быть метилом; n представляет собой количество силоксановых звеньев и составляет от 4 до 8 для первого монофункционального гидроксилзамещенного поли(дизамещенного силоксанового) мономера; и R выбран из линейных или разветвленных C-C алкильных групп, которые могут быть необязательно замещены одним или более гидроксилом, амидом, простым эфиром и их комбинациями.
1
2
3
5
5
1
5
1
8
1
8
f
g
h
1
8
f
g
h
2
5
25. Силиконовый гидрогель по п. 21, в котором указанный функционализированный гидроксилом силиконсодержащий компонент содержит полидиметилсилоксаны с моно-(2-гидрокси-3-метакрилоксипропил)-пропилэфирной и моно-н-бутильной концевыми группами (OH-mPDMS), как показано в формуле LI, где n равно от 4 до 30, 4-8 или 10-20; и полидиметилсилоксаны, имеющие химические структуры, как показано в формулах LII-LVI, где n равно от 4 до 30, от 4 до 8 или от 10 до 20; n, n и n независимо составляют от 4 до 100; от 4 до 50; от 4 до 25; R выбран из линейных или разветвленных C-C алкильных групп, которые могут быть необязательно замещены одной или более гидроксильной, амидной, простой эфирной, полигидроксильной группами, выбранными из линейных или разветвленных C-C групп, имеющих формулу CH(OH), где f=1-8 и g+h=2f+1, и циклических C-C групп, имеющих формулу CH(OH), где f=1-8 и g+h=2f-1, и их комбинаций; или R может быть выбран из метила, бутила или гидроксилзамещенного C-C алкила, включая гидроксилэтил, гидроксилпропил, гидроксилбутил, гидроксилпентил и 2,3-дигидроксипропил, и поликарбосилоксанов формул LVII-LVIII, где a равно 4-100 или 4-8, а R и R определены как указано выше:
Формула LI
Формула LII
Формула LIII
Формула LIV
Формула LV
Формула LVI
Формула LVII
Формула LVIII.
26. Силиконовый гидрогель по п. 23, в котором указанная реакционная смесь содержит от около 20 до около 40% масс. указанного функционализированного гидроксилом силиконсодержащего компонента.
27. Силиконовый гидрогель по п. 15, дополнительно содержащий по меньшей мере один силиконсодержащий сшивающий агент.
28. Силиконовый гидрогель по любому из предшествующих пунктов, в котором указанная реакционная смесь содержит от около 4 до около 15% масс. или от около 5 до около 10% масс. указанного силиконсодержащего сшивающего агента.
29. Силиконовый гидрогель по п. 26, в котором указанный силиконсодержащий сшивающий агент имеет структуру формул LXI-LXXII:
,
Формула LXXII
где n находится в диапазоне от 1 до 200, от 50 до 150, от 50 до 100 или от 10 до 50.
30. Силиконовый гидрогель по любому из пп. 15-27, в котором указанный по меньшей мере один N-алкилметакриламид имеет формулу XV:
I,
Формула XV
7
где R выбран из линейных, разветвленных или циклических алкильных групп, содержащих от одного до восьми атомов углерода, бензил или фенил, любая из которых может быть не замещена или замещена дополнительными функциональными группами, такими как гидроксил, аминогруппа.
31. Силиконовый гидрогель по п. 28, в котором указанный N-алкилметакриламид представляет собой N-метилметакриламид.
32. Силиконовый гидрогель по п. 15, в котором указанная реакционная смесь содержит от около 20 до около 80% масс. или 30-60% масс. указанного силиконсодержащего компонента в расчете на все реакционноспособные компоненты.
33. Силиконовый гидрогель по п. 15, в котором указанная реакционная смесь содержит от около 5% масс. до около 50% масс., от около 7% масс. до около 30% масс., от около 7% масс. до около 25% масс. или от около 7% масс. до около 20% масс. указанного по меньшей мере одного N-алкилметакриламида в расчете на все реакционноспособные компоненты.
34. Силиконовый гидрогель (а), имеющий модуль упругости от около 0,7 МПа до около 1,4 ГПа (от около 100 фунтов/кв. дюйм до около 200000 фунтов/кв. дюйм) и содержание воды от около 9 до около 40%, образованный из реакционной смеси, содержащей по меньшей мере один N-алкилметакриламид и по меньшей мере один функционализированный гидроксилом силиконсодержащий компонент.
35. Силиконовый гидрогель по п. 34, в котором указанный модуль упругости составляет от около 0,7 до около 689 МПа или от около 7 до около 689 МПа (от около 100 до около 100000 фунтов/кв. дюйм или от около 1000 до около 100000 фунтов/кв. дюйм).
36. Силиконовый гидрогель по п. 34, в котором указанное содержание воды составляет от около 20 до около 40%.
37. Силиконовый гидрогель по п. 1, в котором указанная реакционная смесь содержит от около 5 до около 50, от около 7 до около 30, от около 7 до около 25 или от около 7 до около 20% масс. по меньшей мере одного N-алкилметакриламида в расчете на все реакционноспособные компоненты.
38. Силиконовый гидрогель, образованный из реакционной смеси, содержащей по меньшей мере один N-алкилметакриламид, по меньшей мере один силиконсодержащий компонент и по меньшей мере около 2% масс. или по меньшей мере 5-15% масс. по меньшей мере одного сшивающего компонента.
39. Силиконовый гидрогель (а), имеющий модуль упругости от около 138 МПа до около 1,4 ГПа (от около 20000 фунтов/кв. дюйм до около 200000 фунтов/кв. дюйм) и содержание воды от около 10 до около 40%, образованный из реакционной смеси, содержащей
(a) по меньшей мере один N-алкилметакриламид,
(b) по меньшей мере один сшивающий компонент
6
по меньшей мере один объемный силиконсодержащий компонент, выбранный из группы, состоящей из трис(триметилсилокси)силилстирола, 3-трис(триметилсилокси)силилпропилметакрилата, N-[3-трис(триметилсилокси)силил]-пропилакриламида, 2-гидрокси-3-[3-метил-3,3-ди(триметилсилокси)силилпропокси]-пропилметакрилата и других объемных силиконовых мономеров, таких как представленные в формулах VI-XIV, где R независимо представляет собой линейные, разветвленные или циклические алкильные группы, содержащие от одного до восьми атомов углерода, или триметилсилоксильные группы:
40. Силиконовый гидрогель по п. 39, в котором указанный объемный силиконсодержащий компонент представляет собой трис(триметилсилокси)силилстирол.
41. Силиконовый гидрогель по п. 39, дополнительно содержащий по меньшей мере один силиконовый компонент, содержащий гидроксильную группу.
42. Силиконовый гидрогель по п. 1, дополнительно имеющий содержание воды по меньшей мере около 10% или от около 10% до около 40%.
43. Силиконовый гидрогель, образованный из реакционной смеси, содержащей
а) по меньшей мере один N-алкилметакриламид;
b) по меньшей мере один силиконсодержащий компонент, содержащий гидроксильную группу;
c) по меньшей мере один смачивающий агент;
d) по меньшей мере один гидроксиалкильный мономер и
e) по меньшей мере один сшивающий агент.
44. Силиконовый гидрогель по п. 43, имеющий модуль упругости не более около 1,4, от около 0,007 ГПа до около 0,7 ГПа, от около 0,07 ГПа до около 0,7 ГПа (около 200000, от около 1000 до около 100000 фунтов/кв. дюйм, от около 10000 до около 100000 фунтов/кв. дюйм).
45. Силиконовый гидрогель по п. 43, дополнительно имеющий содержание воды от около 20 до около 40% масс.
46. Силиконовый гидрогель по пп. 43-45, в котором реакционная смесь содержит от около 1 до около 50% масс. по меньшей мере одного N-алкилметакриламида в расчете на все реакционноспособные компоненты в реакционной смеси.
47. Силиконовый гидрогель по п. 39, в котором реакционная смесь дополнительно содержит от около 1 до около 20% масс. или от около 5 до около 15% масс. гидрофильного мономера в расчете на все реакционноспособные компоненты в реакционной смеси.
48. Силиконовый гидрогель по п. 47, в котором гидрофильный мономер выбран из группы, состоящей из N-винилпирролидона (NVP), N-винил-2-пиперидона, N-винил-2-капролактама, N-винил-3-метил-2-капролактама, N-винил-3-метил-2-пиперидона, N-винил-4-метил-2-пиперидона, N-винил-4-метил-2-капролактама, N-винил-3-этил-2-пирролидона, N-винил-4,5-диметил-2-пирролидона, N-винилацетамида (NVA), N-винил-N-метилацетамида (VMA), N-винил-N-этилацетамида, N-винил-N-этилформамида, N-винилформамида, N-винил-N-метилпропионамида, N-винил-N-метил-2-метилпропионамида, N-винил-2-метилпропионамида, N-винил-N,N'-диметилмочевины, 1-метил-3-метилен-2-пирролидона, 1-метил-5-метилен-2-пирролидона, 5-метил-3-метилен-2-пирролидона; 1-этил-5-метилен-2-пирролидона, N-метил-3-метилен-2-пирролидона, 5-этил-3-метилен-2-пирролидона, 1-N-пропил-3-метилен-2-пирролидона, 1-N-пропил-5-метилен-2-пирролидона, 1-изопропил-3-метилен-2-пирролидона, 1-изопропил-5-метилен-2-пирролидона, N-винил-N-этилацетамида, N-винил-N-этилформамида, N-винилформамида, N-винилизопропиламида, N-винилкапролактама, N-карбоксивинил-β-аланина (VINAL), N-карбоксивинил-α-аланина, N-винилимидазола и их смесей.
49. Силиконовый гидрогель по п. 47, в котором гидрофильный мономер выбран из группы, состоящей из N,N-диметилакриламида, N-винилпирролидона, 2-гидроксиэтилметакрилата, винилметацетамида и их смесей.
50. Силиконовый гидрогель по пп. 43-49, в котором указанный гидроксиалкильный мономер выбран из группы, состоящей из 2-гидроксиэтил(мет)акрилата (HEMA), 3-гидроксипропил(мет)акрилата, 2-гидроксипропил(мет)акрилата, 2,3-дигидроксипропил(мет)акрилата, 2-гидроксибутил(мет)акрилата, 3-гидроксибутил(мет)акрилата, 1-гидроксипропил-2-(мет)акрилата, 2-гидрокси-2-метилпропил(мет)акрилата, 3-гидрокси-2,2-диметилпропил(мет)акрилата, 4-гидроксибутил(мет)акрилата, 2-гидроксиэтил(мет)акриламида, N-(2-гидроксипропил)(мет)акриламида, N,N-бис(2-гидроксиэтил)(мет)акриламида, N,N-бис(2-гидроксипропил)(мет)акриламида, N-(3-гидроксипропил)(мет)акриламида, 2,3-дигидроксипропил(мет)акриламида, глицерин(мет)акрилата, полиэтиленгликольмонометакрилата и их смесей.
51. Силиконовый гидрогель по п. 47, в котором гидрофильный мономер выбран из группы, состоящей из N,N-диметилакриламида (DMA), N-винилпирролидона (NVP), 2-гидроксиэтилметакрилата (HEMA), N-винилметацетамида (VMA) и N-винил-N-метилацетамида (NVA), N-гидроксипропилметакриламида, моноглицеринметакрилата, 2-гидроксиэтилакриламида, 2-гидроксиэтилметакриламида, бисгидроксиэтилакриламида, 2,3-дигидроксипропил(мет)акриламида и их смесей.
52. Силиконовый гидрогель по любому из предшествующих пунктов, в котором указанная реакционная смесь дополнительно содержит по меньшей мере один смачивающий агент.
53. Силиконовый гидрогель по п. 52, в котором указанная реакционная смесь содержит от около 1% масс. до около 15% масс. или от около 4% масс. до около 12% масс. внутреннего смачивающего агента в расчете на все реакционноспособные компоненты в реакционной смеси.
54. Силиконовый гидрогель по любому из пп. 38-53, в котором указанная реакционная смесь содержит от около 1 до около 10% масс. сшивающего агента.
55. Силиконовый гидрогель по п. 54, в котором указанный сшивающий агент содержит по меньшей мере один несиликоновый сшивающий агент, выбранный из группы, состоящей из этиленгликольдиметакрилата (EGDMA), диэтиленгликольдиметакрилата, триметилолпропантриметакрилата (TMPTMA), тетраэтиленгликольдиметакрилата (TEGDMA), триаллилцианурата (TAC), глицеринтриметакрилата, 1,3-пропандиолдиметакрилата; 2,3-пропандиолдиметакрилата; 1,6-гександиолдиметакрилата; 1,4-бутандиолдиметакрилата, метакрилоксиэтилвинилкарбоната (HEMAVc), аллилметакрилата, метиленбисакриламида (MBA), полиэтиленгликольдиметакрилата (где полиэтиленгликоль предпочтительно имеет молекулярную массу не более 5000 Дальтон).
56. Силиконовый гидрогель по п. 54, в котором указанный сшивающий агент содержит по меньшей мере один силиконовый сшивающий агент, выбранный из группы, состоящей из формул LXII-LXXII, где n равно от 1 до 200, предпочтительно n равно от 50 до 150, более предпочтительно n равно от 50 до 100 и наиболее предпочтительно n равно от 10 до 50.
Формула LXXII
57. Силиконовый гидрогель по любому из предшествующих пунктов, в котором смачивающий агент выбран из группы, состоящей из циклических и ациклических полиамидов, содержащих боковые циклические или ациклические амидные группы, которые способны вступать в ассоциацию с гидроксильными группами.
58. Силиконовый гидрогель по любому из предшествующих пунктов, в котором внутренний смачивающий агент выбран из группы, состоящей из PVP, PDMA, PVMA и их сополимеров и смесей.
59. Силиконовый гидрогель по п. 1, дополнительно содержащий по меньшей мере один упрочняющий агент.
60. Силиконовый гидрогель по п. 59, в котором упрочняющий агент выбран из группы, состоящей из метилметакрилата, трет-бутилметакрилата, изоборнилметакрилата, циклогексилметакрилата, стирола, замещенных стиролов, N-4-винилбензил-N-алкилацетамидов, N-4-винилбензилпирролидона и их смесей.
61. Контактная линза, содержащая силиконовый гидрогель по любому из предшествующих пунктов.
62. Композитная контактная линза, содержащая центральную область и периферийную область, причем центральная область содержит первый силиконовый гидрогель по любому из пп. 1-57, а периферийная область содержит второй силиконовый гидрогель с более низким модулем упругости, чем в центральной области.
63. Композитная контактная линза по п. 62, в которой центральная область имеет модуль упругости от около 69 МПа до около 1 ГПа (от около 10000 фунтов/кв. дюйм до около 200000 фунтов/кв. дюйм), а периферийная область имеет модуль упругости от около 0,3 МПа до около 2 МПа (от около 50 фунтов/кв. дюйм до около 300 фунтов/кв. дюйм).
64. Композитная контактная линза по п. 62, в которой первый и второй силиконовые гидрогели имеют содержание воды в пределах около 5% масс. друг от друга.
65. Композитная контактная линза по п. 62, в которой центральная область герметизирована периферийной областью.
66. Способ изготовления композитной контактной линзы, включающий этапы, на которых:
(a) наносят первый состав силиконового гидрогеля по любому из пп. 1-57 на первую матрицу,
(b) частично полимеризуют первый состав силиконового гидрогеля до состояния геля,
(c) наносят второй состав силиконового гидрогеля на первую матрицу
(d) дают время для впитывания второго состава силиконового гидрогеля в гель,
(e) размещают вторую матрицу поверх первой матрицы и
(f) полностью полимеризуют комбинацию для формирования композитной контактной линзы.